"第1の基板と、前記第1の基板に対して対向配置された第2の基板と、前記第1の基板と前記第2の基板との間に設けられ、第1の粒子と、前記第1の粒子と異なる色相を有し正または負に帯電する第2の粒子とを分散媒に分散してなる分散液が充填された表示層とを有し、前記第1の粒子は、前記第1の粒子の外周面に開放し前記第2の粒子が移動可能な空間を内部に有し、前記表示層中には、前記第1の粒子の前記表示層中での占有率が50以上、80以下となるように前記第1の粒子が複数充填されており、前記表示層に作用する電界によって、前記第2の粒子が前記第1の粒子の前記空間内を通って泳動するよう構成されていることを特徴とする表示シート。前記第2の粒子は、前記第1の粒子の前記空間内に保持されることにより、自重による移動が規制される請求項1に記載の表示シート。前記第1の粒子は、多孔質体で構成されている請求項1または2に記載の表示シート。前記第1の粒子の平均粒径は、前記第2の粒子の平均粒径の5倍以上、100倍以下である請求項1ないし3のいずれかに記載の表示シート。前記第1の粒子に対する前記空間の占有率は、50以上、90以下である請求項1ないし4のいずれかに記載の表示シート。前記第1の粒子は、無帯電である請求項1ないし5のいずれかに記載の表示シート。前記第1の粒子は、白色を呈している請求項1ないし6のいずれかに記載の表示シート。前記分散液には、さらに、前記第1の粒子および前記第2の粒子と異なる色相を呈し、前記第2の粒子と反対の極に帯電する複数の第3の粒子が分散している請求項1ないし7のいずれかに記載の表示シート。請求項1ないし8のいずれかに記載の表示シートを備えることを特徴とする表示装置。請求項9に記載の表示装置を備えることを特徴とする電子機器。本発明の目的は、信頼性が高く、優れた表示特性を発揮することのできる表示シート、それを備えた表示装置および信頼性が高い電子機器を提供することにある。このような目的は、下記の本発明により達成される。本発明の表示シートは、第1の基板と、前記第1の基板に対して対向配置された第2の基板と、前記第1の基板と前記第2の基板との間に設けられ、第1の粒子と、前記第1の粒子と異なる色相を有し正または負に帯電する第2の粒子とを分散媒に分散してなる分散液が充填された表示層とを有し、前記第1の粒子は、前記第1の粒子の外周面に開放し前記第2の粒子が移動可能な空間を内部に有し、前記表示層中には、前記第1の粒子の前記表示層中での占有率が50以上、80以下となるように前記第1の粒子が複数充填されており、前記表示層に作用する電界によって、前記第2の粒子が前記第1の粒子の前記空間内を通って泳動するよう構成されていることを特徴とする。これにより、第2の粒子の自重による沈降を防止または抑制することができる。そのため、表示シートの姿勢によらずに、具体的には表示シートを立てた場合でも、表示層の平面視にて、表示層中に第2の粒子が均一に分散した状態を維持することができる。そのため、各画素間で表示特性表示色の反射率を均一に保つことができ、優れた信頼性を発揮することができるとともに、優れた表示特性を発揮することができる表示シートを提供することができる。本発明の表示シートでは、前記第2の粒子は、前記第1の粒子の前記空間内に保持されることにより、自重による移動が規制されることが好ましい。これにより、第2の粒子の自重による沈降を防止または抑制することができる。本発明の表示シートでは、前記第1の粒子は、多孔質体で構成されていることが好ましい。これにより、第1の粒子の構成が簡単となる。本発明の表示シートでは、前記第1の粒子の平均粒径は、前記第2の粒子の平均粒径の5倍以上、100倍以下であることが好ましい。これにより、空間の大きさが第2の粒子に対して充分に大きくなり、第2の粒子が空間内を円滑に移動することができる。また、空間内により多くの第2の粒子を収容することができ、第2の粒子の保持性をより高めることができる。本発明の表示シートでは、前記第1の粒子に対する前記空間の占有率は、50以上、90以下であることが好ましい。これにより、空間内により多くの第2の粒子が侵入し、空間内を移動できるため、電圧印加時の第2の粒子の移動をより円滑に行うことができる。そのため、優れた応答速度を発揮することができる。また、空間内により多くの第2の粒子を収容することができるため、第2の粒子の沈降をより効果的に防止することができる。本発明の表示シートでは、前記第1の粒子は、無帯電であることが好ましい。これにより、第2の粒子との間で電気的な作用反発または吸着が働かない。そのため、第2の粒子を表示層中にて円滑に移動させることができ、優れた表示特性、特に優れた応答速度を発揮することができる。本発明の表示シートでは、前記第1の粒子は、白色を呈していることが好ましい。これにより、より反射率の高い白色を表示することができる。本発明の表示シートでは、前記分散液には、さらに、前記第1の粒子および前記第2の粒子と異なる色相を呈し、前記第2の粒子と反対の極に帯電する複数の第3の粒子が分散していることが好ましい。これにより、より多くの色を表示することができる。本発明の表示装置は、本発明の表示シートを備えることを特徴とする。これにより、信頼性の高い表示装置が得られる。本発明の電子機器は、本発明の表示装置を備えることを特徴とする。これにより、信頼性の高い電子機器が得られる。以下、本発明の表示シート、表示装置および電子機器を添付図面に示す好適な実施形態に基づいて詳細に説明する。1.表示装置まず、本発明の表示シートを組み込んだ表示装置について説明する。<第1実施形態>図1は、本発明の表示装置の第1実施形態を示す断面図、図2は、図1に示す表示装置が有する白色粒子の拡大断面図、図3は、図1に示す表示装置の駆動を説明する断面図である。なお、以下では、説明の都合上、図1および図3中の上側を上、下側を下として説明を行う。図1に示す表示装置本発明の表示装置20は、粒子の泳動を利用して所望の画像を表示する電気泳動表示装置である。この表示装置20は、表示シートフロントプレーン21と、回路基板バックプレーン22とを有している。図1に示すように、表示シート21は、平板状の基部2と基部2の下面に設けられた第2の電極4とを備える基板第1の基板12と、基板12上に設けられ、分散液100が充填された表示層400とを有している。このような表示シート21では、基板12の上面が表示面121を構成している。なお、以下では、表示面121とは、表示装置20の平面視にて、基板12の上面の表示層400と重なる領域を言い、それ以外の領域例えば後述する封止部9と重なる領域は除くものとする。一方、回路基板22は、平板状の基部1と基部1の上面に設けられた複数の第1の電極3とを備える対向基板第2の基板11と、この対向基板11に設けられた図示しない回路とを有している。回路は、例えば、マトリックス状に配列されたTFTスイッチング素子と、TFTに対応して形成されたゲート線およびデータ線と、ゲート線に所望の電圧を印加するゲートドライバーと、データ線に所望の電圧を印加するデータドライバーと、ゲートドライバーとデータドライバーの駆動を制御する制御部とを有している。このような表示装置20では、対向基板11が表示シート21の第2の基板を兼ねている。以下、各部の構成について順次説明する。基部1および基部2は、それぞれ、シート状平板状の部材で構成され、これらの間に配置される各部材を支持および保護する機能を有する。各基部1、2は、それぞれ、可撓性を有するもの硬質なもののいずれであってもよいが、可撓性を有するものであるのが好ましい。可撓性を有する基部1、2を用いることにより、可撓性を有する表示装置20、すなわち、例えば電子ペーパーを構築する上で有用な表示装置20を得ることができる。基部1、2を可撓性を有するものとする場合、その構成材料としては、それぞれ、例えば、PETポリエチレンテレフタレート、PENポリエチレンナフタレート等のポリエステル、ポリエチレン等のポリオレフィン、変性ポリオレフィン、ポリアミド、熱可塑性ポリイミド、ポリエーテル、ポリエーテルエーテルケトン、ポリウレタン系、塩素化ポリエチレン系等の各種熱可塑性エラストマー等、またはこれらを主とする共重合体、ブレンド体、ポリマーアロイ等が挙げられ、これらのうちの1種または2種以上を混合して用いることができる。このような基部1、2の平均厚さは、それぞれ、構成材料、用途等により適宜設定され、特に限定されないが、可撓性を有するものとする場合、20μm以上500μm以下程度であるのが好ましく、25μm以上250μm以下程度であるのがより好ましい。これにより、表示装置20の柔軟性と強度との調和を図りつつ、表示装置20の小型化特に薄型化を図ることができる。これらの基部1、2の表示層400側の面、すなわち、基部1の上面および基部2の下面に、それぞれ、層状膜状をなす第1の電極3および第2の電極4が設けられている。本実施形態では、第2の電極4が共通電極とされ、第1の電極3がマトリックス状行列状に分割された個別電極TFTに接続された画素電極とされている。このような表示装置20では、1つの第1の電極3と第2の電極4とが重なる領域が1画素を構成する。電極3、4の構成材料としては、それぞれ、実質的に導電性を有するものであれば特に限定されず、例えば、金、銀、銅、アルミニウムまたはこれらを含む合金等の金属材料、カーボンブラック等の炭素系材料、ポリアセチレン、ポリフルオレンまたはこれらの誘導体等の電子導電性高分子材料、ポリビニルアルコール、ポリカーボネート等のマトリックス樹脂中に、NaCl、CuCF3SO32等のイオン性物質を分散させたイオン導電性高分子材料、インジウム酸化物IO、インジウムスズ酸化物ITO、フッ素ドープ酸化スズFTO等の導電性酸化物材料のような各種導電性材料が挙げられ、これらのうちの1種または2種以上を組み合わせて用いることができる。また、電極3、4の平均厚さは、それぞれ、構成材料、用途等により適宜設定され、特に限定されないが、0.01μm以上、10μm以下程度であるのが好ましく、0.02μm以上、5μm以下程度であるのがより好ましい。ここで、各基部1、2および各電極3、4のうち、表示面121側に配置される基部および電極は、それぞれ、光透過性を有するもの、すなわち、実質的に透明無色透明、有色透明または半透明とされる。本実施形態では、基板12の上面が表示面121を構成するため、少なくとも基部2および第2の電極4は、実質的に透明とされる。これにより、表示装置20に表示された情報画像を表示面121側から目視により容易に認識することができる。基板12と対向基板11との間には、それらの縁部に沿って封止部9が設けられている。この封止部9により、表示層400が気密的に封止されている。これにより、表示装置20内への水分の浸入を防止して、表示装置20の表示性能の劣化をより確実に防止することができる。封止部9の構成材料としては、特に限定されず、例えば、アクリル系樹脂、ウレタン系樹脂、オレフィン系樹脂のような熱可塑性樹脂、エポキシ系樹脂、メラミン系樹脂、フェノール系樹脂のような熱硬化性樹脂等の各種樹脂材料等が挙げられ、これらのうちの1種または2種以上を組み合わせて用いることができる。表示層400は、分散液100で満たされている。分散液100は、無帯電すなわち実質的に帯電していない複数の第1の粒子Aと、正または負に帯電した複数の第2の粒子Bとを分散媒7に分散させたものである。第1の粒子Aおよび第2の粒子Bの色相は、互いに異なっていれば特に限定されず、有彩色、無彩色、金属色等の中から目的に合わせて自由に選択すればよい。なお、以下では、第1の粒子Aを白色、第2の粒子Bを黒色とし、白黒の画像を表示することができる構成について代表して説明する。また、以下では、説明の便宜上、第1の粒子Aを白色粒子Aと言い、第2の粒子Bを黒色粒子Bと言う。分散媒7としては、比較的高い絶縁性を有するものが好適に使用される。かかる分散媒7としては、例えば、各種水例えば、蒸留水、純水等、メタノール等のアルコール類、メチルセロソルブ等のセロソルブ類、酢酸メチル等のエステル類、アセトン等のケトン類、ペンタン等の脂肪族炭化水素類流動パラフィン、シクロヘキサン等の脂環式炭化水素類、ベンゼン等の芳香族炭化水素類、塩化メチレン等のハロゲン化炭化水素類、ピリジン等の芳香族複素環類、アセトニトリル等のニトリル類、N,N-ジメチルホルムアミド等のアミド類、カルボン酸塩、シリコーンオイルまたはその他の各種油類等が挙げられ、これらを単独または混合物として用いることができる。中でも、分散媒7としては、脂肪族炭化水素類流動パラフィン、またはシリコーンオイルを主成分とするものが好ましい。流動パラフィン、またはシリコーンオイルを主成分とする分散媒7は、白色粒子Aおよび黒色粒子Bの凝集抑制効果が高いことから好ましい。これにより、表示装置20の表示性能が経時的に劣化するのをより確実に防止または抑制することができる。また、流動パラフィン、またはシリコーンオイルは、不飽和結合を有しないため耐候性に優れ、および安全性も高いという点からも好ましい。また、分散媒7中には、必要に応じて、例えば電解質、アルケニルコハク酸エステルのような界面活性剤アニオン性またはカチオン性、金属石鹸、樹脂材料、ゴム材料、油類、ワニス、コンパウンド等の粒子からなる荷電制御剤、シラン系カップリング剤等の分散剤、潤滑剤、安定化剤等の各種添加剤を添加するようにしてもよい。また、分散媒7を着色する場合には、分散媒7に必要に応じてアントラキノン系染料、アゾ系染料、インジゴイド系染料等の各種染料を溶解するようにしてもよい。次いで、白色粒子Aおよび黒色粒子Bについて詳細に説明する。黒色粒子B黒色粒子Bは、荷電を有し、電界が作用することにより分散媒7中を電気泳動し得る粒子である。黒色粒子Bは、荷電を有するものであればいかなるものをも用いることができ、特に限定はされないが、顔料粒子、樹脂粒子またはこれらの複合粒子のうちの少なくとも1種が好適に使用される。これらの粒子は、製造が容易であるとともに、荷電の制御を比較的容易に行うことができるという利点を有している。顔料粒子を構成する顔料としては、例えば、アニリンブラック、カーボンブラック、チタンブラック、亜クロム酸銅等の黒色顔料、酸化チタン、酸化アンチモン等の白色顔料、モノアゾ等のアゾ系顔料、イソインドリノン、黄鉛等の黄色顔料、キナクリドンレッド、クロムバーミリオン等の赤色顔料、フタロシアニンブルー、インダスレンブルー等の青色顔料、フタロシアニングリーン等の緑色顔料等が挙げられ、これらのうち1種または2種以上を組み合わせて用いることができる。また、樹脂粒子を構成する樹脂材料としては、例えば、アクリル系樹脂、ウレタン系樹脂、尿素系樹脂、エポキシ系樹脂、ポリスチレン、ポリエステル等が挙げられ、これらのうちの1種または2種以上を組み合わせて用いることができる。また、複合粒子としては、例えば、顔料粒子の表面を樹脂材料や他の顔料で被覆したもの、樹脂粒子の表面を顔料で被覆したもの、顔料と樹脂材料とを適当な組成比で混合した混合物で構成される粒子等が挙げられる。特に、黒色粒子Bとして、カーボンブラック粒子またはその表面を被覆した粒子を好適に用いることができる。また、黒色粒子Bの形状は、それぞれ、特に限定されないが、球形状であるのが好ましい。また、黒色粒子Bの平均粒子径は、それぞれ、特に限定されないが、好ましくは10nm以上500nm以下、より好ましくは20nm以上300nm以下である。黒色粒子Bの平均粒子径が10nm未満であると充分な色度が得られず、コントラストが低下して表示が不鮮明になることがある。逆に、黒色粒子Bの平均粒子径が300nmを超えると粒子自体の着色度を必要以上に高くする必要があり、顔料などの使用量が増大することや、表示のために電圧を印加した部分で粒子の速やかな移動が困難となり、その応答速度が低下することがある。なお、黒色粒子Bの平均粒子径は、動的光散乱式粒度分布測定装置例えば、製品名:LB-500、株堀場製作所製で測定した体積平均粒子径を意味する。後述する白色粒子Aについても同様である。白色粒子A白色粒子Aは、表示面121に白色を表示するための粒子であるとともに、黒色粒子Bの自重による沈降を防止または抑制する機能を有する。このような白色粒子Aを用いることにより、表示面121のほぼ全域を有効表示領域をして用いることができ、高い表示コントラストを発揮することができるとともに、黒色粒子Bの自重による沈降を防止または抑制することができ、表示面121にムラのない鮮明な画像を表示することができる。また、表示した画像を電界の作用を停止した後も長時間維持することができる。これにより、優れた信頼性および優れた表示特性を発揮することができる表示装置20が得られる。ここで、白色粒子Aが封入されている表示層400の厚さは、特に限定されないが、白色粒子Aの平均粒径の2倍以上、50倍以下であるのが好ましい。具体的には、表示層400の厚さは、20~80μm程度であるのが好ましい。表示層400の厚さを上記数値範囲とすることにより、表示層400の厚さ方向に複数の白色粒子Aを重ねて配置することができる。そのため、表示面121側から表示層400を視認した際、表示面121のほぼ全域に白色粒子Aを位置させることができ、例えば、隣り合う、若しくは重なり合う白色粒子Aの隙間から基部2側が透けて視認されるのを防止することができる。そのため、表示装置20は、表示面121の全域にてムラのない高い反射率を有する白色を表示することができ、優れた表示特性を発揮することができる。また、表示層400の厚みを薄く保つことができるため、表示画像を切り替えるための黒色粒子Bの移動距離を短く抑えることができ、優れた応答速度を維持することができる。白色粒子Aは、無帯電、すなわち実質的に帯電していない。これにより、黒色粒子Bとの間で電気的な作用反発または吸着が働かない。そのため、黒色粒子Bを分散媒7中にて円滑に移動させることができ、優れた表示特性、特に優れた応答速度を発揮することができる。図1に示すように、白色粒子Aは、比較的高い密度で表示層400中に充填され、表示層400内での移動が規制されている。具体的には、白色粒子Aは、表示層400中の占有率が50以上、80以下となる密度で表示層400中に充填されている。これにより、白色粒子Aは、基部1、基部2および他の白色粒子Aの少なくとも1つと接触することにより、その移動が規制される。なお、前記占有率は、50以上、80以下であればよいが、60以上、70以下であるのがより好ましい。これにより、表示層400中にて白色粒子Aの移動が効果的に規制制限され、表示装置20の姿勢に関係なく、表示層400の全域に白色粒子Aが均一に配置されている状態を維持できる。そのため、表示面121の全域でムラのない高い反射率の白色を表示することができる。また、表示層400の全域にて、黒色粒子Bの沈降を防止または抑制することができる。前記占有率が上記下限値未満であると、白色粒子A自体が表示層400中で沈降し易くなり、白色粒子の偏りが生じるととともに、黒色粒子の保持性が低下する。そのため、表示面にムラのない鮮明な画像を表示することができない。反対に、前記占有率が前記上限値を超えると、表示層400中の黒色粒子のためのスペースが狭くなり、黒色粒子の移動が必要以上に規制されたり、黒色粒子Bの数を減らさなければならなかったりし、表示特性が悪化する。別の観点から、表示層400中に白色粒子Aを最密に充填したときの表示層400中の白色粒子Aの占有率をA[]としたとき、白色粒子Aは、表示層400中に0.7A以上、0.9A以下となるように充填されるのが好ましく、0.8A程度となるように充填されるのがさらに好ましい。これにより、前述したような白色粒子の表示層400中での移動を効果的に規制することができるとともに、表示層400内への白色粒子Aの詰め込み過ぎを防止できる。そのため、例えば、表示装置20を湾曲させた場合、その変形に追従して白色粒子Aが多少移動する複数の白色粒子がズレ合うスペースが生まれ、これにより応力集中を防止でき、優れた機械的強度を発揮することのできる表示装置20となる。このような白色粒子Aはその内部に、外周面に開放する空間A1を有しており、この空間A1内を黒色粒子Bが移動可能となっている。すなわち、黒色粒子Bは、複数の白色粒子Aの空間A1を連続して通過することにより、基部1第1の電極3側または基部2第2の電極4側に移動する。また、白色粒子Aは、空間A1内に黒色粒子Bを収容することにより黒色粒子Bを保持し、これにより、黒色粒子Bの沈降を防止または抑制する。具体的には、白色粒子Aの内壁面空間A1を形成する面に黒色粒子Bが当接することにより、黒色粒子Bの沈降が防止または抑制される。図2に示すように、本実施形態の白色粒子Aは、微細な空孔を多数有し、これら空孔が規則的または不規則に連通した多孔質体である。各空孔は、黒色粒子Bが充分に通過できる大きさを有しており、多数の空孔が連結してなる空間が空間A1を形成している。このように、白色粒子Aを多孔質体で構成することで、白色粒子Aの構成が簡単となる。また、白色粒子Aを多孔質体で構成することで、空間A1が複雑な形状となることから、黒色粒子Bの保持性がより向上する。白色粒子Aの粒径平均粒径は、特に限定されないが、黒色粒子Bの平均粒径の5倍以上、100倍以下であるのが好ましく、10倍以上、50倍以下であるのがより好ましく、10倍以上、30倍以下であるのがさらに好ましい。白色粒子Aの粒径を上記下限値以上とすると、空間A1の大きさが黒色粒子Bに対して充分に大きくなり、黒色粒子Bが空間A1内を円滑に移動することができる。また、空間A1内により多くの黒色粒子Bを収容することができ、黒色粒子Bの保持性をより高めることができる。一方、白色粒子Aの粒径を上記上限値以下とすることにより、白色粒子Aが過度に大きくなることを防止でき、表示特性の低下を防止することができる。仮に、白色粒子Aが過度に大きくなると、表示層400に複数の白色粒子Aを高い密度例えば細密で配置したとしても、隣り合う白色粒子A間の隙間が大きくなるとともに、表示層400に対する白色粒子Aの占有率が低下する。そのため、白色粒子Aによって黒色粒子Bを効果的に保持できず、黒色粒子Bの沈降を防止することができないおそれがある。さらには、隣り合う白色粒子A間の隙間が大きくなることにより、ムラのある白色表示となるおそれがある。また、白色粒子Aに対する空間A1の占有率すなわち、白色粒子Aの空間率は、特に限定されないが、50以上、90以下であるのが好ましく、70以上、80以下であるのがより好ましい。空間A1の占有率を上記範囲とすることにより、空間A1内により多くの黒色粒子Bが侵入し、空間A1内を移動できるため、電圧印加時の黒色粒子Bの移動をより円滑に行うことができる。そのため、優れた応答速度を発揮することができる。また、空間A1内により多くの黒色粒子Bを収容することができるため、黒色粒子Bの沈降をより効果的に防止することができる。このような白色粒子Aとしては、特に限定されないが、セラミック多孔質体を好適に用いることができる。セラミック多孔質体としては、例えば、チタン、珪素、ニッケル等の金属粒子粉末を焼結させることにより形成される多孔質体が挙げられる。セラミックス多孔質体は、金属粉末の粒径を調整することにより、空孔の大きさを簡単に制御することができる点で優れている。また、白色粒子Aとして、樹脂材料で構成された多孔質体発泡体を用いてもよい。前記樹脂材料としては、例えば、ウレタン樹脂、尿素樹脂、エステル樹脂、エーテル樹脂、ポリエチレン、ポリプロピレン等のオレフィン樹脂、エチレン酢酸ビニル共重合体EVA、エチレンメタクリル酸メチル共重合体EMMA、エチレン環状オレフィン共重合体COC等のエチレン共重合体、アクリル樹脂等の各種樹脂材料が挙げられる。また、白色粒子Aとして、前述したような樹脂材料で構成された多孔質体の空孔内に前述したような金属粒子を付着させてなる粒子を用いてもよい。以上、表示装置20の構成について詳細に説明した。このような表示装置20によれば、後述するように、第1の電極3および第2の電極4間に電界を作用させた場合には、黒色粒子Bが白色粒子Aの空間A1内や白色粒子A間の隙間を通って第1の電極3側または第2の電極4側に泳動する。そして、このような黒色粒子Bの泳動を画素毎に制御することにより、表示面121に所望の画像を表示することができる。また、表示装置20では、従来のような隔壁やマイクロカプセルを用いていないため、表示面121の前記を有効表示領域として用いることができ、高い表示コントラストを発揮することができる。そのため、表示装置20は、優れた表示特性を発揮することができる。また、表示装置20では、各画素内の黒色粒子Bの数の増減を防止または抑制することができ、表示層400の平面視にて、表示層400中に黒色粒子Bが均一に分散した状態を維持することができる。そのため、各画素の表示特性白色、黒色の反射率をほぼ等しく保つことができ、表示面121にムラのない鮮明な画像を長期にわたって表示することができる。具体的には、例えば、表示装置20が本のように立てられた場合、すなわち、表示面121が鉛直方向とほぼ平行となるような姿勢となった場合、黒色粒子Bは、その自重により鉛直方向下側へ移動しようとする。しかしながら、表示層400中には、白色粒子Aが高い密度で充填されているため、ほとんどの黒色粒子Bが白色粒子Aに保持された状態であり、その移動が規制されている。また、白色粒子Aに保持されていない黒色粒子Bすなわち、白色粒子A間の隙間に存在する黒色粒子Bについては、その移動を開始してすぐに白色粒子Aに保持され、その移動が規制される。このように、表示装置20では、黒色粒子Aの表示層400の面方向図1中の横方向、紙面奥行き方向、これらの合成方向への移動、言い換えれば、現在位置している画素とは異なる画素への移動が効果的に防止または抑制されている。したがって、前述したように、表示装置20では、表示層400中に黒色粒子Bが均一に分散した状態を維持することができ、表示面121にムラのない鮮明な画像を長期にわたって表示することができる。また、表示装置20では、表示層400中に白色粒子Aが高密度で充填されているため、白色粒子Aが表示層400の強度を補強する補強部材としても機能する。そのため、表示装置20は、機械的強度に優れている。また、表示装置20を湾曲させた場合には、白色粒子Aが表示層400の厚さの変化薄くなる側への変化を抑制する機能を発揮するため、表示層400の厚さを一定に保つことができ、表示層400の厚さ変化により生じる表示特性を低下を防止することができる。また、表示装置20を湾曲させた場合、その変形に追従して白色粒子Aが多少移動する複数の白色粒子がズレ合うため、応力集中を防止でき、この点からも、表示装置20は、優れた機械的強度を発揮することができる。このような表示装置20は、例えば、次のようにして駆動する。電極3、4の間に電圧を印加すると、これらの間に電界が生じる。この電界に従って黒色粒子Bは、白色粒子Aの空間A1内を通って、電極3、4のいずれかに向かって移動電気泳動する。以下では、説明の便宜上、黒色粒子Bとして負荷電のものを用いた場合について代表して説明する。また、以下では、説明の便宜上、1つの画素について代表して説明する。-白色表示状態-第1の電極3と第2の電極4との間に、第1の電極3が正電位、第2の電極4が負電位となる電圧を印加すると、当該電圧印加により発生した電界が表示層400中の黒色粒子Bに作用する。すると、黒色粒子Bが白色粒子Aの空間A1内を通りながら第1の電極3側に泳動し、図3bに示すように、第1の電極3に集まる。これにより、表示面121に白色粒子Aの色である白色が表示される。ここで、表示層400中に高密度で充填された粒子第1の粒子を白色粒子Aとすることにより優れた光反射性、光散乱性を発揮することができ、より反射率の高い、明るい白色を表示することができる。また、表示面121付近には、複数の白色粒子Aの表面で形成された不規則な凹凸が存在しているため、表示面121に表示される白色が、コピー用紙等の紙材のような光沢感の少ない感じ紙と類似するつや消し感となる。そのため、使用者に紙のような感覚を持たせることができ、違和感なく使用してもらうことができる。このような構成は、特に電子ペーパーを構築する際に有利となる。-黒色表示状態-第1の電極3と第2の電極4との間に、第1の電極3が負電位、第2の電極4が正電位となる電圧を印加すると、当該電圧印加により発生した電界が表示層400中の黒色粒子Bに作用する。すると、黒色粒子Bが白色粒子Aの空間A1内を通りながら第2の電極4側に泳動し、図3aに示すように、第2の電極4に集まる。これにより、表示面121に黒色粒子Bの色である黒色が表示される。なお、この状態で表示装置20を立てた場合、黒色粒子Bのうち第2の電極4と接触している粒子および第2の電極4の近傍に位置している粒子については、第2の電極4との吸着力によってその位置を維持することができる。また、前記吸着力が仮に弱かったとしても、これら粒子は、分散媒7中にて不規則かつ微少に運動ブラウン運動しているため、巨視的に見て、その位置を維持することができる。前述した白色表示状態についても同様である。このような表示装置20では、画素毎に、白色表示状態か黒色表示状態を選択することにより、すなわち、白色表示状態の画素と黒色表示状態の画素とを組み合わせることにより、表示面121に所望の画像を表示することができる。なお、前述したように、黒色粒子Bは、白色粒子Aの被覆層A2に保持されているため、電圧印加を停止した場合も、表示装置20を立てた場合にも、黒色粒子Bの沈降が防止され、所望の画像を維持することができる。<第2実施形態>図4は、本発明の表示装置の第2実施形態を示す断面図、図5は、図4に示す表示装置の駆動を説明する断面図である。以下、第2実施形態について、前述した実施形態との相違点を中心に説明し、同様の事項については、その説明を省略する。本発明の第2実施形態にかかる表示装置は、表示層中に充填されている分散液の構成が異なること以外は、第1実施形態の表示装置と同様である。なお、前述した第1実施形態と同様の構成には、同一符号を付してある。図4に示すように、本実施形態の表示装置20の分散液100’は、複数の第1の粒子Aと、正または負に帯電した複数の第2の粒子Bと、黒色粒子Bと反対の極に帯電する複数の第3の粒子Cとを分散媒7に分散させたものである。このような分散液100’を用いることにより、後述するように、表示面121により多くの色を表示することができる。第1の粒子A、第2の粒子B、第3の粒子Cの色相は、互いに異なっていれば、特に限定されず、有彩色、無彩色、金属色等の中から目的に合わせて自由に選択すればよい。なお、以下では、第1の粒子Aを白色、第2の粒子Bを黒色、第3の粒子Cを赤色とし、カラー画像を表示することができる構成について代表して説明する。また、以下では、説明の便宜上、第1の粒子Aを白色粒子Aと言い、第2の粒子Bを黒色粒子Bと言い、第3の粒子Cを赤色粒子Cと言う。赤色粒子Cの平均粒径としては、特に限定されなないが、黒色粒子Bの平均粒径とほぼ同じであることが好ましい。これにより、白色粒子Aによって黒色粒子Bに加えて赤色粒子Cを保持することができる。そのため、赤色粒子Cについても、その沈降を防止または抑制することができる。このような表示装置20は、例えば、次のようにして駆動する。以下では、説明の便宜上、黒色粒子Bとして負荷電のものを用い、赤色粒子Cとして正電荷のものを用いた場合について代表して説明する。また、以下では、説明の便宜上、1つの画素について代表して説明する。-黒色表示状態-第1の電極3と第2の電極4との間に、第1の電極3が負電位、第2の電極4が正電位となる電圧を印加すると、当該電圧印加により発生した電界が表示層400中の黒色粒子Bおよび赤色粒子Cに作用する。すると、黒色粒子Bが白色粒子Aの空間A1内を通りながら第2の電極4側に泳動し、第2の電極4に集まるとともに、赤色粒子Cが白色粒子Aの空間A1内を通りながら第1の電極3側に泳動し、第1の電極3に集まる。これにより、図5aに示すように、表示面121に黒色粒子Bの色である黒色が表示される。-赤色表示状態-第1の電極3と第2の電極4との間に、第1の電極3が正電位、第2の電極4が負電位となる電圧を印加すると、当該電圧印加により発生した電界が表示層400中の黒色粒子Bおよび赤色粒子Cに作用する。すると、黒色粒子Bが白色粒子Aの空間A1内を通りながら第1の電極3側に泳動し、第1の電極3に集まるとともに、赤色粒子Cが白色粒子Aの空間A1内を通りながら第2の電極4側に泳動し、第2の電極4に集まる。これにより、図5bに示すように、表示面121に赤色粒子Cの色である赤色が表示される。-白色表示状態-例えば、黒色表示状態とした後、第1の電極3と第2の電極4との間に、第1の電極3が正電位、第2の電極4が負電位となる電圧を印加すると、当該電圧印加により発生した電界が表示層400中の黒色粒子Bおよび赤色粒子Cに作用する。すると、黒色粒子Bが白色粒子Aの空間A1内を通りながら第1の電極3側に泳動するとともに、赤色粒子Cが白色粒子Aの空間A1内を通りながら第2の電極4側に泳動する。そして、黒色粒子Bおよび赤色粒子Cがともに表示層400の厚さ方向中央部に位置した状態で電圧印加を停止する。これにより、図5cに示すように、表示面121に白色粒子Aの色である白色が表示される。なお、より確実に白色表示状態とするために、黒色粒子Bと赤色粒子Cの泳動速度をほぼ等しく設定することが好ましい。これにより、黒色粒子Bと赤色粒子Cとがともに表示層400の厚さ方向中央部に位置する状態を簡単に作り出すことができる。また、黒色表示状態から白色表示状態への切り替えと同様にして、赤色表示状態からも簡単に白色表示状態に切り替えることができる。<第3実施形態>図6は、本発明の表示装置の第3実施形態を示す概略斜視図、図7は、図6に示す表示シートの断面図である。以下、第3実施形態について、前述した実施形態との相違点を中心に説明し、同様の事項については、その説明を省略する。本発明の第3実施形態にかかる表示装置は、表示シートが別体として構成されている以外は、前記第1実施形態と同様である。図6に示すように、本実施形態の表示装置20Eは、表示シート21Eと、書き込み装置22Eとを有している。表示シート21Eは、図7に示すように、基板第1の基板12Eと、基板12Eと対向配置された基板第2の基板11Eと、基板12E、11Eの間に設けられた表示層400と、表示層400を封止する封止部9と、表示層400に充填された分散液100とを有している。基板12E、11Eは、それぞれ、前述した第1実施形態の基板12の基部2と同様の構成であるため、その説明は省略する。書き込み装置22Eは、表示シート21Eに所望の画像模様、色彩、文字、絵またはこれらの組み合わせ等を書き込む際に使用する装置である。図6に示すように、書き込み装置22Eは、台座221Eと、台座221E上に設けられたシート状の共通電極222Eと、先端に部分電極223Eが設けられた書き込みペン入力具224Eと、共通電極222Eおよび部分電極223E間に電圧を印加する電圧印加手段225Eとを有している。このような表示装置20Eは、例えば、次のように使用する。まず、表示面121の全域が白色表示状態である表示シート21Eを、表示面121を上側にして書き込み装置22Eの共通電極222E上に載置する。次いで、電圧印加手段225Eによって共通電極222Eおよび部分電極223E間に、部分電極223E側が低電位となる電圧を印加する。この状態で、書き込みペン224Eを表示面121に接触させつつ所望の軌跡で移動させることにより、その軌跡に対応する領域にて粒子の泳動が生じ、表示色が白色から黒色に変化する。このような表示装置20Eによれば、紙に鉛筆で文字等を描くのと同様の感覚で、表示シート21Eの表示面121に所望の文字等を描くことができる。そのため、表示装置20Eの操作性操作感覚が向上する。以上説明したような表示装置20は、それぞれ、各種電子機器に組み込むことができる。電気泳動表示装置を備える本発明の電子機器としては、例えば、電子ペーパー、電子ブック、テレビ、ビューファインダ型、モニタ直視型のビデオテープレコーダ、カーナビゲーション装置、ページャ、電子手帳、電卓、電子新聞、ワードプロセッサ、パーソナルコンピュータ、ワークステーション、テレビ電話、POS端末、タッチパネルを備えた機器等を挙げることができる。これらの電子機器のうちから、電子ペーパーを例に挙げ、具体的に説明する。図8は、本発明の電子機器を電子ペーパーに適用した場合の実施形態を示す斜視図である。図8に示す電子ペーパー600は、紙と同様の質感および柔軟性を有するリライタブルシートで構成される本体601と、表示ユニット602とを備えている。このような電子ペーパー600では、表示ユニット602が、前述したような表示装置20で構成されている。次に、本発明の電子機器をディスプレイに適用した場合の実施形態について説明する。図9は、本発明の電子機器をディスプレイに適用した場合の実施形態を示す図である。このうち、図9中aは断面図、bは平面図である。図9に示すディスプレイ表示装置800は、本体部801と、この本体部801に対して着脱自在に設けられた電子ペーパー600とを備えている。なお、この電子ペーパー600は、前述したような構成、すなわち、図8に示す構成と同様である。本体部801は、その側部図9a中、右側に電子ペーパー600を挿入可能な挿入口805が形成され、また、内部に二組の搬送ローラ対802a、802bが設けられている。電子ペーパー600を、挿入口805を介して本体部801内に挿入すると、電子ペーパー600は、搬送ローラ対802a、802bにより挟持された状態で本体部801に設置される。また、本体部801の表示面側図9b中、紙面手前側には、矩形状の孔部803が形成され、この孔部803には、透明ガラス板804が嵌め込まれている。これにより、本体部801の外部から、本体部801に設置された状態の電子ペーパー600を視認することができる。すなわち、このディスプレイ800では、本体部801に設置された状態の電子ペーパー600を、透明ガラス板804において視認させることで表示面を構成している。また、電子ペーパー600の挿入方向先端部図9a中、左側には、端子部806が設けられており、本体部801の内部には、電子ペーパー600を本体部801に設置した状態で端子部806が接続されるソケット807が設けられている。このソケット807には、コントローラー808と操作部809とが電気的に接続されている。このようなディスプレイ800では、電子ペーパー600は、本体部801に着脱自在に設置されており、本体部801から取り外した状態で携帯して使用することもできる。これにより、利便性が向上する。以上、本発明の表示シート、表示装置および電子機器を、図示の実施形態に基づいて説明したが、本発明はこれに限定されるものではなく、各部の構成は、同様の機能を有する任意の構成のものに置換することができる。また、本発明に、他の任意の構成物が付加されていてもよい。また、各実施形態を適宜組み合わせてもよい。次に、本発明の具体的な実施例について説明する。しかしながら、本発明は、これらの実施例に限定されるものではない。1.表示装置の製造実施例1<1>まず、黒色粒子としてチタンブラック粒子を用意するとともに、白色粒子としてチタン粉末を焼成して形成した酸化チタン粒子を用意した。黒色粒子の平均粒径は、50nmであった。なお、黒色粒子には、負に帯電するよう表面にグラフト修飾を施した。また、白色粒子の平均粒径は、1000nmであった。すなわち、黒色粒子の平均粒径の20倍であった。また、白色粒子の空間率平均値は、76であった。そして、これらの粒子をジメチルシリコーンオイル分散媒中に分散して、分散液を調製した。<2>次いで、ITOで構成される電極第2の電極が形成されたPET-ITO基板を用意した。次いで、PET-ITO基板の縁部外周部にエポキシ系接着剤からなる封止部を形成した。次いで、PET-ITO基板と封止部とで形成された凹部内に分散液を供給して凹部を分散液で満たした。この際、これにより表示層を得た。次いで、表示層上にITOよりなる個別電極が形成された回路基板を配置し、その後、ロールラミネータを用いて封止部と接合することにより表示装置を得た。得られた表示装置の表示層の厚さは、50μmであった。また、表示層中の白色粒子の占有率は、65であった。なお、占有率は、後述する測定をすべて終えた後、表示層中の白色粒子を全て取り出し、これらの体積空間を含む体積の総和を求め、求められた体積の総和と、表示層400の体積とを比較することにより算出した。実施例2表示層中の白色粒子の占有率を55とした以外は、実施例1と同様にして実施例2の表示装置を得た。実施例3表示層中の白色粒子の占有率を75とした以外は、実施例1と同様にして実施例3の表示装置を得た。実施例4白色粒子の平均粒径を2000nmとした以外は、実施例1と同様にして実施例4の表示装置を得た。すなわち、得られた表示シートは、白色粒子の平均粒径が黒色粒子の平均粒径の40倍であった。また、表示層中の白色粒子の占有率は、60であった。実施例5白色粒子の平均粒径を350nmとした以外は、実施例1と同様にして実施例5の表示装置を得た。すなわち、得られた表示シートは、白色粒子の平均粒径が黒色粒子の平均粒径の7倍であった。また、表示層中の白色粒子の占有率は、68であった。実施例6白色粒子の平均粒径を4500nmとした以外は、実施例1と同様にして実施例6の表示装置を得た。すなわち、得られた表示シートは、白色粒子の平均粒径が黒色粒子の平均粒径の90倍であった。また、表示層中の白色粒子の占有率は、63であった。実施例7白色粒子の平均粒径を200nmとした以外は、実施例1と同様にして実施例7の表示装置を得た。すなわち、得られた表示シートは、白色粒子の平均粒径が黒色粒子の平均粒径の4倍であった。また、表示層中の白色粒子の占有率は、67であった。実施例8白色粒子の平均粒径を5500nmとした以外は、実施例1と同様にして実施例7の表示装置を得た。すなわち、得られた表示シートは、白色粒子の平均粒径が黒色粒子の平均粒径の110倍であった。また、表示層中の白色粒子の占有率は、61であった。実施例9白色粒子の空間率を55とした以外は、実施例1と同様にして実施例9の表示装置を得た。実施例10白色粒子の空間率を88とした以外は、実施例1と同様にして実施例10の表示装置を得た。比較例1表示層中の白色粒子の占有率を45とした以外は、実施例1と同様にして比較例1の表示装置を得た。比較例2表示層中の白色粒子の占有率を95とした以外は、実施例1と同様にして比較例2の表示装置を得た。2.評価2-1黒色の反射率の変化<1>まず、実施例1~10および比較例1、2について、それぞれ、黒色粒子が表示層中にほぼ均一に分散している状態から表示面の全域を黒色表示状態とし、このときの黒色の反射率Aを測定した。なお、反射率Aの測定は、黒色表示状態への切り替えが完了した3秒後に、任意に定めた異なる2つの領域領域1および領域2にて行った。今回の測定では、図10に示すように、表示面の左縁部に領域1を設定し、右縁部に領域2を設定した。<2>次に、実施例1~10および比較例1、2について、それぞれ、黒色粒子が表示層中にほぼ均一に分散している状態から、表示面が鉛直方向と平行となり、かつ領域1が鉛直方向上側、領域2が鉛直方向下側に位置するように傾け、その状態で10分間放置した。そして、10間放置した後、表示面の全域を黒色表示状態とし、このときの領域1、2の黒色の反射率Bを測定した。なお、各表示装置の黒色の反射率A、Bは、基準となる白色標準試料の反射量を100としたときの、表示装置の表示色の反射量の割合を示すものである。また、反射率A、Bの測定は、色彩輝度計トプコン社製、BM-5Aを用いて行った。以上のようにして得られた実施例1~10および比較例1、2における反射率A、Bを表1に示す。なお、表1中の内の数値は、反射率Aとの差を示している。表1に示すように、実施例1~10の表示装置で測定された反射率A、Bは、ほとんど差のない値であった。これにより、白色粒子によって黒色粒子の沈降が防止されていることが確認された。また、各実施例1~10の表示装置で測定された反射率A、Bは、充分に低い値であり、優れた表示コントラストを発揮できることが確認された。これに対して、比較例1、2の表示装置で測定された反射率A、Bには、大きな差が発生していた。具体的には、領域2では、反射率A、Bの変化は少なかったものの、領域1では、反射率Aに対して反射率Bが大きく上昇していた。これは、黒色粒子の沈降によって、領域1の黒色粒子が減少した結果である。したがって、比較例1、2の表示装置では、黒色粒子の沈降を防止することができないことが確認された。2-2白色の反射率の変化黒色の反射率の測定と同様にして、白色の反射率を測定した。<1>まず、実施例1~3および比較例1について、それぞれ、白色粒子が表示層中にほぼ均一に配置されている状態から表示面の全域を白色表示状態とし、このときの白色の反射率Cを測定した。なお、反射率Cの測定は、白色表示状態への切り替えが完了した3秒後に、任意に定めた異なる2つの領域領域1および領域2にて行った。今回の測定では、図10に示すように、表示面の左縁部に領域1を設定し、右縁部に領域2を設定した。<2>次に、実施例1~3および比較例1について、それぞれ、白色粒子が表示層中にほぼ均一に配置されている状態から、表示面が鉛直方向と平行となり、かつ領域1が鉛直方向上側、領域2が鉛直方向下側に位置するように傾け、その状態で10分間放置した。そして、10間放置した後、表示面の全域を白色表示状態とし、このときの領域1、2の白色の反射率Dを測定した。以上のようにして得られた実施例1~3および比較例1における反射率C、Dを表2に示す。なお、表2中の内の数値は、反射率Cとの差を示している。表2に示すように、実施例1~3の表示装置で測定された反射率C、Dは、ほとんど差のない値であった。これにより、白色粒子の沈降が防止されていることが確認された。また、実施例1~3の表示装置で測定された反射率C、Dは、充分に高い値であり、優れた表示コントラストを発揮できることが確認された。これに対して、比較例1の表示装置で測定された反射率C、Dには、大きな差が発生していた。具体的には、領域2では、反射率C、Dの変化は少なかったものの、領域1では、反射率Cに対して反射率Dが大きく低下していた。これは、白色粒子が沈降し、領域1の白色粒子が減少した結果である。"